(57)【要約】【課題】  本発明は、特に保温性に優れている上に、耐侯性及び機械的強度にも優れており、肥料や農薬などの薬剤に対しても良好な耐性を持ち、長期間に亘って好適に使用することができるポリオレフィン系農業用フィルムを提供する。【解決手段】  本発明のポリオレフィン系農業用フィルムは、ポリオレフィン系樹脂１００重量部と、硼珪酸ガラスを主成分とし且つ平均粒径が１０〜８０μｍで、耐圧強度が１９．６ＭＰａ以上で、真密度が０．３０〜０．８０ｇ／ｃｍ3である中空球状フィラー１〜５０重量部とを含有することを特徴とする。【選択図】  なし【特許請求の範囲】
【請求項１】
ポリオレフィン系樹脂１００重量部と、硼珪酸ガラスを主成分とし且つ平均粒径が１０〜８０μｍで、耐圧強度が１９．６ＭＰａ以上で、真密度が０．３０〜０．８０ｇ／ｃｍ3である中空球状フィラー１〜５０重量部とを含有することを特徴とするポリオレフィン系農業用フィルム。
【発明の詳細な説明】
【技術分野】
【０００１】
本発明は、農業用ハウスや農業用トンネルに用いられるポリオレフィン系農業用フィルムに関し、詳しくは、特に保温性に優れていると共に、肥料や農薬などの薬品に対する耐性を有し且つ耐候性及び機械強度に優れたポリオレフィン系農業用フィルムに関する。
【背景技術】
【０００２】
従来から、農業用フィルムが展張された農業用ハウスや農業用トンネル内において農作物を栽培することが行われており、農作物の栽培上この農業ハウス内の温度管理が重要である。
【０００３】
特に、昼間に太陽熱を吸収して温度上昇した地面が夜間に放出する輻射熱を農業用ハウス外に散逸するのを防止して、農業用ハウス内の地温及び気温が夜間にできるだけ下がらないようにする必要がある。
【０００４】
このような農業用フィルムとしては、農業用ポリ塩化ビニル系フィルム（以下「農業用ＰＶＣ系フィルム」と略す）、農業用ポリオレフィン系フィルム（以下「農業用ＰＯ系フィルム」と略す）などが用いられている。
【０００５】
従来、広く使用されてきた農業用ＰＶＣ系フィルムは、保温性、耐候性、透明性及び作業性に優れている反面、使用後の焼却廃棄時に有毒ガスが発生するという問題があった。
【０００６】
そこで、近年、農業用ＰＶＣ系フィルムに代わるフィルムとして、農業用ＰＯ系フィルムの使用が急激に増加している。農業用ＰＯ系フィルムは、価格、加工性、機械強度及び廃棄処理の容易さなどの面で農業用ＰＶＣ系フィルムよりも優れている。
【０００７】
しかしながら、農業用ＰＯ系フィルムは、農業用ＰＶＣ系フィルムと比較して、紫外線や熱などの劣化因子に対して脆弱な側面を有していた。そこで、長期間に亘る屋外使用や使用条件の厳しい地域での屋外使用を可能にするために種々の検討がなされてきた。
【０００８】
農業用ＰＯ系フィルムの上記劣化因子に対する耐性を改善する方法として、例えば、安定剤としてヒンダードアミン系光安定剤を含有する農業用フィルムが開示されている（特許文献１参照）。上記方法では、紫外線や熱などの劣化因子に対する耐性は改善できたが、肥料や農薬などの薬剤に対する耐性は改善できず、栽培施設内で肥料や農薬などの薬剤を使用する環境では、長期間に亘って農業用ＰＯ系フィルムを使用することができなかった。
【０００９】
一方、農業用フィルムの保温性を向上させるために、保温剤として、例えば、リチウム−アルミニウム複合水酸化物塩（特許文献２参照）やハイドロタルサイト類（特許文献３参照）が提案されているが、保温性が必ずしも十分でなく、特に、リチウム−アルミニウム複合水酸化物塩やハイドロタルサイト類が農薬を吸着し易いことから、長期間使用した場合には、保温剤の対薬品性が不十分であり、長期間にわたっての使用には問題があった。
【００１０】
【特許文献１】特開昭５９−８６６４５号公報
【特許文献２】第３４７３９８６号公報
【特許文献３】特開２０００−１０９６２３号公報
【発明の開示】
【発明が解決しようとする課題】
【００１１】
本発明は、保温性に優れている上に、耐侯性及び機械的強度にも優れており、肥料や農薬などの薬剤に対しても良好な耐性を持ち、長期間に亘って好適に使用することができるポリオレフィン系農業用フィルムを提供する。
【課題を解決するための手段】
【００１２】
本発明のポリオレフィン系農業用フィルムは、ポリオレフィン系樹脂１００重量部と、硼珪酸ガラスを主成分とし且つ平均粒径が１０〜８０μｍで、耐圧強度が１９．６ＭＰａ以上で、真密度が０．３０〜０．８０ｇ／ｃｍ3である中空球状フィラー１〜５０重量部とを含有することを特徴とする。
【００１３】
ポリオレフィン系農業用フィルムを構成するポリオレフィン系樹脂としては、特に限定されず、例えば、炭素数が２〜１０のα−オレフィンの単独重合体、炭素数が２〜１０のα−オレフィンの二種以上を共重合させてなる共重合体、炭素数が２〜１０のα−オレフィンとビニルモノマーとの共重合体などが挙げられ、単独で用いられても二種以上が併用されてもよい。なお、α−オレフィンとしては、例えば、エチレン、プロピレン、１−ブテン、４−メチル−１−ペンテン、１−ヘキセン、１−オクテンなどが挙げられる。
【００１４】
具体的には、ポリオレフィン系樹脂としては、例えば、低密度ポリエチレン、中密度ポリエチレン、高密度ポリエチレン、直鎖状低密度ポリエチレン、エチレン−α−オレフィン共重合体、エチレン−酢酸ビニル共重合体などのポリエチレン系樹脂、ホモポリプロピレン、プロピレン−α−オレフィン共重合体、プロピレン−酢酸ビニル共重合体などのポリプロピレン系樹脂などが挙げられ、ポリエチレン系樹脂が好ましい。
【００１５】
ポリエチレン系樹脂のなかでも、メタロセン触媒などのシングルサイト触媒を用いてエチレンと炭素数３〜１０のα−オレフィンとを共重合したエチレン−α−オレフィン共重合体が、透明性、機械的強度、耐ブロッキング性、成形性に優れていることから好ましい。このようなエチレン−α−オレフィン共重合体の具体例としては、例えば、エチレン−プロピレン共重合体、エチレン−１−ブテン共重合体、エチレン−１−ヘキセン共重合体、エチレン−１−オクテン共重合体などが挙げられ、エチレン−１−ヘキセン共重合体が好ましい。
【００１６】
又、ポリオレフィン系樹脂のメルトフローレイト（ＭＦＲ）は、低いと、ポリオレフィン系農業用フィルムの機械的強度が低下することがある一方、高いと、ポリオレフィン系農業用フィルムの成形性が低下することがあるので、０．１〜１０ｇ／１０分が好ましく、０．３〜５ｇ／１０分がより好ましい。なお、ポリオレフィン系樹脂のメルトフローレイトは、ＡＳＴＭ  Ｄ−１２３８に準拠して１９０℃、荷重２１．２Ｎ（２．１６ｋｇｆ）の条件下にて測定されたものをいう。
【００１７】
又、ポリオレフィン系農業用フィルムを構成する中空球状フィラーは、硼珪酸ガラスを主成分とする中空球状フィラーである。硼珪酸ガラスを主成分としていることから、軽量で耐圧強度の高い中空球状フィラーを得ることができ、この硼珪酸ガラスを主成分とする中空球状フィラーは、断熱効果に優れており、ポリオレフィン系農業用フィルムの保温性を向上させる効果を奏すると共に、肥料や農薬などの薬品の吸着を生じにくく、ポリオレフィン系農業用フィルムの耐薬品性を向上させる効果を有する。上記硼珪酸ガラスとは、硼酸及び珪酸（二酸化珪素）を重要成分とするガラスをいい、その組成は、ソーダ石灰ガラス中のＣａＯやＳｉＯ2の一部をＢ2Ｏ3で置換した形式である。
【００１８】
そして、上記硼珪酸ガラスとしては、ＳｉＯ2 ６０〜８０重量％、Ｎａ2Ｏ ２〜１２．５重量％、Ｋ2Ｏ ３重量％以下、Ｌｉ2Ｏ ３重量％以下、全アルカリ金属酸化物２〜１２．５重量％、ＣａＯ ５〜１５重量％、ＭｇＯ ３重量％以下、全アルカリ土類金属酸化物５〜１５重量％、Ｂ2Ｏ3 ６〜１５重量％、ＺｎＯ  ３重量％以下、Ａｌ2Ｏ3 ３重量％以下、Ｐ2Ｏ5 ３重量％以下、Ｓｂ2Ｏ3 １重量％以下、Ａｓ2Ｏ3 １重量％以下、ＳＯ2 ０．０５〜１重量％の組成を有するものが好ましい。
【００１９】
又、中空球状フィラーは、厳密な真球に限定されるものではなく、紡錘形状などであってもよい。この中空球状フィラーの平均粒径は、大きいと、ポリオレフィン系農業用フィルムの初期の引張強度が低下する一方、小さいと、ポリオレフィン系農業用フィルムの保温性の低下や、中空球状フィラーの製造が困難となるので、１０〜８０μｍに限定され、２０〜６０μｍが好ましい。上記中空球状フィラーの平均粒径は、中央値（Ｄ50）を意味し、レーザー回析粒度分析計を用いて測定されたものをいう。なお、レーザー回折粒度分析計は、例えば、島津製作所社から商品名「島津ＳＡＬＤ２１００」にて市販されている。
【００２０】
そして、中空球状フィラーは、その内部に空隙部を有しておればよく、一の大きな空隙部を有しているものであっても、微細な空隙部が無数に形成された多孔質状のものであってもよい。
【００２１】
更に、中空球状フィラーの耐圧強度は、低いと、ポリオレフィン系農業用フィルムの製造時や使用時に中空球状フィラーが壊れる比率が高くなるので、１９．６ＭＰａ以上に限定され、９８ＭＰａ以上が好ましいが、高すぎると、中空球状フィラーの製造自体が困難となることがあるので、９８〜１５０ＭＰａがより好ましい。なお、中空球状フィラーの耐圧強度は、静水圧体積減少法（体積減少率が容積で１０％の静水圧力）に準拠して測定することができる。
【００２２】
又、中空球状フィラーの真密度は、低いと、中空球状フィラーの耐圧強度が低下し、或いは、中空球状フィラーの製造自体が困難となる一方、高いと、ポリオレフィン系農業用フィルムの軽量性が低下するので、０．３０〜０．８０ｇ／ｃｍ3に限定され、０．３５〜０．７０ｇ／ｃｍ3が好ましい。中空球状フィラーの真密度は、ＡＳＴＭ  Ｄ  ３１０２に記載のガス置換法に準拠して測定されたものをいう。
【００２３】
そして、ポリオレフィン系農業用フィルム中における中空球状フィラーの含有量は、少ないと、ポリオレフィン系農業用フィルムの保温性が不充分となる一方、多いと、ポリオレフィン系農業用フィルムの透明性が低下すると共に、ポリオレフィン系農業用フィルムの機械的強度及び製膜安定性が低下するので、ポリオレフィン系樹脂１００重量部に対して１〜５０重量部に限定され、５〜３０重量部が好ましい。
【００２４】
なお、上記条件を満たす中空球状フィラーは、例えば、東海工業社製から商品名「ＣＥＬ−ＳＴＡＲ  ＳＸ−３９（平均粒径：４０μｍ、耐圧強度：２４．５ＭＰａ、真密度：０．３８ｇ／ｃｍ3）」で、３Ｍ社から商品名「スコッチライドグラスバブルズフィラー  Ｓ６０ＨＳ（平均粒径：２７μｍ、耐圧強度：１２４ＭＰａ、真密度：０．６０ｇ／ｃｍ3）」で市販されている中空球状フィラーが挙げられる。
【００２５】
本発明のポリオレフィン系農業用フィルムには、本発明の効果を阻害しない範囲で、必要に応じて、酸化防止剤、紫外線吸収剤、ヒンダードアミン系光安定剤、防霧剤、滑剤、顔料などが添加されてもよい。
【００２６】
そして、酸化防止剤としては、従来公知の任意のものが挙げられ、熱安定剤としての効果を兼ね備えるものが好ましい。このような酸化防止剤としては、カルボン酸の金属塩、フェノール系抗酸化剤、有機亜燐酸エステルなどのキレーターなどが挙げられ、単独で用いられても二種以上が併用されてもよい。
【００２７】
又、紫外線吸収剤としては、従来公知のものが使用でき、例えば、２，４−ジヒドロキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ヒドロキシ−４，４’−ジメトキシベンゾフェノン、２−ヒドロキシ−４−メトキシ−５−スルホベンゾフェノンなどのベンゾフェノン系紫外線吸収剤、２−（２’−ヒドロキシ−５’−ｔｅｒｔ−ブチルフェニル）ベンゾトリアゾール、２−（２’−ヒドロキシ−５’−メチルフェニル）ベンゾトリアゾール、２−（２’−ヒドロキシ−３’−ｔｅｒｔ−ブチル−５−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）−５−クロロベンゾトリアゾールなどのベンゾトリアゾール系紫外線吸収剤、２−［４，６−ビス（２，４−ジメチルフェニル）−１，３，５−トリアジン−２−イル］−５−（オクチルオキシ）フェノール、２−（４，６−ジフェニル−１，３，５−トリアジン−２−イル）−５−［（ヘキシル）オキシ］−フェノールなどのトリアジン系紫外線吸収剤、サリチル酸エステル系紫外線吸収剤、シアノアクリレート系紫外線吸収剤などが挙げられ、単独で用いられても二種以上が併用されてもよい。
【００２８】
更に、ヒンダードアミン系光安定剤としては、従来公知の任意のものが使用され、ビス（１，２，２，６，６−ペンタメチル−４−ピペリジル）−２−ブチル−２−（３，５−ジ第三ブチル−４−ヒドロキシベンジル）マロネート、テトラ（２，２，６，６−ペンタメチル−４−ピペリジル）ブタンテトラカルボキシレート、テトラ（１，２，２，６，６−ペンタメチル−４−ピペリジル）ブタンテトラカルボキシレート、ビス（２，２，６，６−ペンタメチル−４−ピペリジル）・ジ（トリデシル）ブタンテトラカルボキシレート、ビス（１，２，２，６，６−ペンタメチル−４−ピペリジル）・ジ（トリデシル）ブタンテトラカルボキシレート、３，９−ビス［１，１−ジメチル−２−｛トリス（２，２，６，６−テトラメチル−４−ピペリジルオキシカルボニルオキシ）ブチルカルボニルオキシ｝エチル］−２，４，８，１０−テトラオキサスピロ［５．５］ウンデカン、３，９−ビス［１，１−ジメチル−２−｛トリス（１，２，２，６，６−ペンタメチル−４−ピペリジルオキシカルボニルオキシ）ブチルカルボニルオキシ｝エチル］−２，４，８，１０−テトラオキサスピロ［５．５］ウンデカン、１，５，８，１２−テトラキス［４，６−ビス｛Ｎ−（２，２，６，６−テトラメチル−４−ピペリジル）ブチルアミノ｝−１，３，５−トリアジン−２−イル］−１，５，８，１２−テトラアザドデカン、１−（２−ヒドロキシエチル）−２，２，６，６−テトラメチル−４−ピペリジノール／コハク酸ジメチル縮合物、２−第三オクチルアミノ−４，６−ジクロロ−ｓ−トリアジン／Ｎ，Ｎ，−ビス（２，２，６，６−テトラメチル−４−ピペリジル）ヘキサメチレンジアミン縮合物、Ｎ，Ｎ，−ビス（２，２，６，６−テトラメチル−４−ピペリジル）ヘキサメチレンジアミン／ジブロモエタン縮合物、１−オクチルオキシ−２，２，６，６−テトラメチル−４−ヒドロキシ−ピペリジン、ビス−（１−オクチルオキシ−２，２，６，６−テトラメチルピペリジン−４−イル）セバケート、ビス−（１−シクロヘキシルオキシ−２，２，６，６−テトラメチルピペリジン−４−イル）スクシネート、２，４，６−トリス［Ｎ−（１−シクロヘキシルオキシ−２，２，６，６−テトラメチルピペリジン−４−イル）−ｎ−ブチルアミノ］−ｓ−トリアジンなどが挙げられ、単独で用いられても二種以上が併用されてもよい。
【００２９】
そして、防霧剤としては、従来公知のものが使用でき、例えば、シリコーン系、フッ素系などの界面活性剤が挙げられる。又、上記滑剤としては、従来公知のものが使用でき、例えば、ステアリン酸アマイドなどの飽和脂肪酸アマイド、エルカ酸アマイド、オレイン酸アマイドなどの不飽和脂肪酸アマイド、エチレンビスステアリン酸アマイドなどのビスアマイドなどが挙げられる。
【００３０】
更に、上記ポリオレフィン系農業用フィルムに、その表面に生じた結露水を水膜状にして円滑に下方に向かって流下させるために、本発明の効果を阻害しない範囲で、防曇剤を練りこんでもよい。このような防曇剤としては、従来公知のものが使用でき、例えば、グリセリンステアリン酸エステル、ジグリセリンステアリン酸エステル、ポリグリセリンステアリン酸エステル、ソルビトールグリセリンステアリン酸エステルなどの多価アルコール飽和脂肪酸エステル；グリセリンオレイン酸エステル、ジグリセリンオレイン酸エステルなどの多価アルコール不飽和脂肪酸エステルなどが挙げられ、単独で用いられても二種以上が併用されてもよい。
【００３１】
又、ポリオレフィン系農業用フィルムに防曇剤を練りこむ代わりに、ポリオレフィン系農業用フィルムの表面に防曇性被膜を形成してもよい。このような防曇性被膜としては、例えば、コロイダルシリカやコロイダルアルミナに代表される無機酸化物ゾルのコーティング膜、界面活性剤を主成分とする液のコーティング膜、ポリビニルアルコール、ポリエチレンオキサイド、多糖類、ポリアクリル酸などの親水性樹脂を主成分とする膜が挙げられる。なお、コロイダルシリカやコロイダルアルミナを主成分とする無機酸化ゾルのコーティング膜には、必要に応じて、界面活性剤、合成樹脂を添加してもよい。そして、上記防曇性被膜をポリオレフィン系農業用フィルムの表面に形成させる方法としては、例えば、グラビアコーターなどのロールコート法、バーコード法、ディップコート法、スプレー法、はけ塗り法などが挙げられる。
【００３２】
ポリオレフィン系農業用フィルムの厚さは、薄いと、ポリオレフィン系農業用フィルムの機械的強度や遮熱効果が低下することがある一方、厚いと、ポリオレフィン系農業用フィルムの裁断、接合、展張作業などが困難になり、取扱い性が低下することがあるので、２０〜３００μｍが好ましく、５０〜２００μｍがより好ましい。
【発明の効果】
【００３３】
本発明のポリオレフィン系農業用フィルムは、上述の構成を有するので、保温性に優れている上に、耐侯性及び機械的強度にも優れ、更に、肥料や農薬などの薬剤に対しても良好な耐性を有することから、長期間に亘って好適に使用することができる。
【実施例】
【００３４】
以下に実施例を挙げて本発明の態様を更に詳しく説明するが、本発明はこれら実施例にのみ限定されるものではない。
【００３５】
（実施例１）
直鎖状低密度ポリエチレン（密度：０．９２ｇ／ｃｍ3、メルトフローレイト：１．２ｇ／１０分）１００重量部及び中空球状フィラーＡ（東海工業社製  商品名「ＣＥＬ−ＳＴＡＲ  ＳＸ−３９」、平均粒径：４０μｍ、耐圧強度：２４．５ＭＰａ、真密度：０．３８ｇ／ｃｍ3）１５重量部を押出機に供給して溶融混練した後、インフレーション法で押出成形し、厚さが１００μｍのポリオレフィン系農業用フィルムを得た。
【００３６】
（実施例２）
中空球状フィラーＡを１５重量部の代わりに４０重量部としたこと以外は実施例１と同様にしてポリオレフィン系農業用フィルムを得た。
【００３７】
（実施例３）
中空球状フィラーＡの代わりに中空球状フィラーＢ（３Ｍ社製  商品名「スコッチライドグラスバブルズフィラー  Ｓ６０ＨＳ」、平均粒径：２７μｍ、耐圧強度：１２４ＭＰａ、真密度：０．６０ｇ／ｃｍ3）を用いたこと以外は実施例１と同様にしてポリオレフィン系農業用フィルムを得た。
【００３８】
（実施例４）
中空球状フィラーＢを１５重量部の代わりに４０重量部としたこと以外は実施例３と同様にしてポリオレフィン系農業用フィルムを得た。
【００３９】
（比較例１）
中空球状フィラーＡを１５重量部の代わりに０．５重量部としたこと以外は実施例１と同様にしてポリオレフィン系農業用フィルムを得た。
【００４０】
（比較例２）
中空球状フィラーＡを１５重量部の代わりに６０重量部としたこと以外は実施例１と同様にしてポリオレフィン系農業用フィルムを得た。
【００４１】
（比較例３）
中空球状フィラーＡの代わりに、複合水酸化物縮合ケイ酸塩（Ｌｉ2Ｍｇ0.10Ａｌ4・（ＯＨ）12.20（ＣＯ3）0.04（ＳＯ4）0.90・４Ｈ2Ｏ）を用いたこと以外は、実施例１と同様にしてポリオレフィン系農業用フィルムを得た。
【００４２】
（比較例４）
中空球状フィラーＡの代わりに、合成ハイドロタルサイト（Ｍｇ4.5Ａｌ3・（ＯＨ）13ＣＯ3・３．５Ｈ2Ｏ）を用いたこと以外は、実施例１と同様にしてポリオレフィン系農業用フィルムを得た。
【００４３】
上記で得られたポリオレフィン系農業用フィルムについて、破断点強度、引裂強度、促進耐候性、耐農薬性、保温性及び透明性を下記の方法で評価し、その結果を表１に示した。
【００４４】
（破断点強度）
ストログラフ（東洋精機製作所社製）を用い、ＪＩＳ  Ｋ６７８１に準拠して、ポリオレフィン系農業用フィルムの破断点強度を測定し、下記判断基準により破断点強度を評価した。
○…破断点強度が２０．０Ｎ以上であった。
△…破断点強度が１５．０Ｎ以上且つ２０．０Ｎ未満であった。
×…破断点強度が１５．０Ｎ未満であった。
【００４５】
（引裂強度）
エルメンドルフ引裂強度測定機（東洋精機製作所社製）を用いてＪＩＳ  Ｋ７１２８に準拠して、ポリオレフィン系農業用フィルムの引裂強度を測定し、下記判断基準により引裂強度を評価した。
○…引裂強度が１５．０Ｎ以上であった。
△…引裂強度が１０．０Ｎ以上且つ１５．０Ｎ未満であった。
×…引裂強度が１０．０Ｎ未満であった。
【００４６】
（促進耐候性）
サンシャインスーパーロングライフウェザーメーター（スガ試験株式会社製）を用い、ブラックパネル温度６３℃、水噴霧時間１２分／１時間の条件下にて、ポリオレフィン系農業用フィルムに紫外線を８００時間に亘って照射した後、ＪＩＳ  Ｋ６７８１に準拠して、ポリオレフィン系農業用フィルムの破断点伸度を測定し、下記判断基準により促進耐候性を評価した。
○…破断点伸度が６００％以上であった。
△…破断点伸度が３００％以上且つ６００％未満であった。
×…破断点伸度が３００％未満であった。
【００４７】
（耐農薬性）
縦１５ｃｍ×横１５ｃｍに裁断したポリオレフィン系農業用フィルムを１Ｎ亜硫酸水溶液に１日間浸漬した後、取り出して、サンシャインスーパーロングライフウェザーメーター（スガ試験株式会社製）を用い、ブラックパネル温度６３℃、水噴霧時間１２分／１時間の条件下にて、ポリオレフィン系農業用フィルムに紫外線を１０００時間に亘って照射した後に、ＪＩＳ  Ｋ６７８１に準拠して、ポリオレフィン系農業用フィルムの破断点伸度を測定し、下記の基準で耐農薬性を評価した。
○…残存破断点伸度が５００％以上であった。
△…残存破断点伸度が２００％以上且つ５００％未満であった。
×…残存破断点伸度が２００％未満であった。
【００４８】
（保温性）
赤外線分光光度計（日本分光社製、商品名「ＦＴ／ＩＲ−４１０」）を用いてポリオレフィン系農業用フィルムの吸収スペクトルを測定し、各波数の赤外線吸収率に１５℃の黒体輻射エネルギー吸収率を乗じて規格化し、４００〜２０００ｃｍ-1の波数範囲に亘って積算する。得られたエネルギー吸収率を総黒体輻射エネルギーで除して百分率とし保温指数とする。下記の基準で保温性の評価を行った。
○…保温指数が８０％以上であった。
△…保温指数が５０％以上且つ８０％未満であった。
×…保温指数が５０％未満であった。
【００４９】
（透明性）
作製直後のポリオレフィン系農業用フィルムのヘーズ値を、ヘーズ測定器（日本電色工業社製、商品名「ＮＤＨ２０００」）により測定し、下記基準により透明性を評価した。
○…ヘーズ値が１５％未満であった。
△…ヘーズ値が１５％以上且つ２０％未満であった。
×…ヘーズ値が２０％以上であった。
【００５０】
【表１】
2007312679.tif 000002